(57)【要約】【課題】特性の向上した気泡材料を提供する。【解決手段】耐加水分解性軟質気泡材料のポリマーマトリックスを形成するポリウレタンの、ポリオール成分またはポリオール−ポリアミン成分を形成するために用いる、ポリスチレン、ポリアクリロニトリルおよびスチレン／アクリロニトリルコポリマーのうち少なくとも１種の鎖によってグラフトされたポリエステルおよびポリエーテルポリオール、ならびに、ポリスチレン、ポリアクリロニトリルおよびスチレン／アクリロニトリルコポリマーのうち少なくとも１種が分散されているポリエステルおよびポリエーテルポリオールから選ばれる、少なくとも１種のポリオール(P)の使用。【選択図】なし【特許請求の範囲】
【請求項１】
耐加水分解性軟質気泡材料のポリマーマトリックスを形成するポリウレタンの、ポリオール成分またはポリオール−ポリアミン成分を形成するために用いる、
ポリスチレン、ポリアクリロニトリルおよびスチレン／アクリロニトリルコポリマーのうち少なくとも１種の鎖によってグラフトされたポリエステルおよびポリエーテルポリオール、ならびに、
ポリスチレン、ポリアクリロニトリルおよびスチレン／アクリロニトリルコポリマーのうち少なくとも１種が分散されているポリエステルおよびポリエーテルポリオール
から選ばれる、前記ポリオール成分の少なくとも一部もしくは前記ポリオール−ポリアミン成分のポリオール部分の少なくとも一部を構成する、少なくとも１種のポリオール(P)の使用。
【請求項２】
ポリオール(P)として、ポリスチレン、ポリアクリロニトリルおよびスチレン／アクリロニトリルコポリマーのうち少なくとも１種の鎖によってグラフトされたポリエステルまたはポリエーテルポリオールが選ばれ、前記スチレン／アクリロニトリルコポリマーは、ブロックもしくはランダムコポリマーまたはこの二者の組み合わせである、請求項１に記載の使用。
【請求項３】
ポリオール(P)として、グラフトの主鎖がポリ(エチレンオキシド)、ポリ(プロピレンオキシド)またはポリ(プロピレンオキシド／エチレンオキシド)であるグラフトポリエステルまたはポリエーテルポリオールが選ばれることを特徴とする、請求項１または２に記載の使用。
【請求項４】
ポリオール(P)が、ポリウレタンプレポリマーのポリオール成分またはポリオール−ポリアミン成分の少なくとも５wt％、特に10wt％を構成することを特徴とする、請求項１〜３のいずれか１項に記載の使用。
【請求項５】
気泡材料が、シーリング、絶縁もしくは制振のためのシールまたはシールの一部のための、ストリップ、シート、ストランドもしくはチューブの形態であることを特徴とする、請求項１〜４のいずれか１項に記載の使用。
【請求項６】
耐加水分解性軟質気泡材料のポリウレタンポリマーマトリックスの形成用の組成物であって、
(A)少なくとも２に等しい官能価を有する少なくとも１種のポリオールから形成されたポリオール成分、または、少なくとも２に等しい官能価を有する少なくとも１種のポリオールおよび少なくとも２に等しい官能価を有する少なくとも１種のポリアミンから形成されたポリオール−ポリアミン成分，ここで、前記ポリオール成分の少なくとも一部または前記ポリオール−ポリアミン成分のポリオール部分の少なくとも一部は、ポリスチレン、ポリアクリロニトリルおよびスチレン／アクリロニトリルコポリマーのうち少なくとも１種の鎖によってグラフトされたポリエステルおよびポリエーテルポリオール、ならびに、ポリスチレン、ポリアクリロニトリルおよびスチレン／アクリロニトリルコポリマーのうち少なくとも１種が分散されているポリエステルおよびポリエーテルポリオールから選ばれる、少なくとも一つのポリオール(P)によって形成されている、および
(B)ポリイソシアナート成分、
を含み、成分(A)および(B)の量が、前記成分(A)および(B)が少なくとも２、特に約２〜５、好ましくは２〜3.5のＮＣＯ／(Ｈ＋ＮＨ2)モル比で反応できるように選択されることを特徴とする組成物。
【請求項７】
ポリオール群(P)以外のポリオールまたはポリオール群および成分(A)に配合できるポリアミンが、ポリエステル；ポリカプロラクトン；ポリエーテル；ポリオレフィン、特にヒドロキシル化ＥＶＡコポリマー；飽和もしくは不飽和ポリブタジエン；ポリイソプレン；およびポリジメチルシロキサン、例えば、
脂肪族および／または芳香族ポリエステルタイプ、好ましくはほぼ脂肪族、特に脂肪族グリコール、場合によりジエチレングリコールから誘導される、ならびに脂肪族および／または芳香族酸から誘導されるもの；または、
ポリエーテルタイプのもの、特にポリエチレンオキシドおよび／またはポリプロピレンオキシドまたはポリテトラヒドロフラン、
の主鎖をそれぞれ有するポリオールおよびポリアミンから選ばれることを特徴とする、請求項６に記載の組成物。
【請求項８】
成分(B)を形成するポリイソシアナートが、単純分子、特に少なくとも２個のイソシアナート官能基を有する芳香族分子、そしてさらに、オリゴマー、プレポリマーの形態に修飾された上記イソシアナート、およびイソシアナートプレポリマーから選択でき、少なくとも２に等しい官能価を有するこれらのオリゴマーおよびプレポリマーはイソシアナート末端基を有し、このイソシアナートが、例えばパラフェニレンジイソシアナート、トランス-1,4-シクロヘキサンジイソシアナート、3-イソシアナートメチル-3,3,5-トリメチルシクロヘキシルイソシアナート、1,5-ナフタレンジイソシアナート、メチレンビス(4-フェニルイソシアナート)(ピュアMDI)、クルードMDI、トルエン2,4-ジイソシアナート(2,4-TDI)、トルエン2,6-ジイソシアナート(2,6-TDI)、およびそれらの混合物、例えば、80%の2,4異性体を含む80/20 TDIまたは65/35 TDI、そしてさらに粗製TDI(未精製80/20 TDI)から選ばれることを特徴とする、請求項６または７に記載の組成物。
【請求項９】
微粒子または粉体、有機または無機増量剤、例えば炭酸カルシウムおよびカーボンブラック；可塑剤、着色剤、安定剤、界面活性剤、気泡調節剤および触媒、から選ばれる少なくとも１種の常套的添加剤をさらに含み、このような添加剤が、通常、成分(A)と合せられていることを特徴とする、請求項６〜８のいずれか１項に記載の組成物。
【請求項１０】
場合により少なくとも１種の添加剤を配合していてもよい成分(A)および(B)の反応から生成されるイソシアナート末端基を有するポリウレタンプレポリマーより成る、粘稠なペーストの形状(一成分生成物)であることを特徴とする、請求項６〜８のいずれか１項に記載の組成物。
【請求項１１】
イソシアナート末端基を有するポリウレタンプレポリマーが、トリアルコキシシリル化反応を受けて、トリアルコキシシリル末端基を有するポリウレタンプレポリマーを生成することを特徴とする、請求項１０に記載の組成物。
【請求項１２】
成分(A)および(B)を、発泡剤としての水の存在下に、使用直前に混合し(二成分系)、次いでこの混合物を、適用時に、部分または支持体上に押し出して気泡材料を生成することを特徴とする、請求項６〜９のいずれか１項に記載の組成物。
【請求項１３】
請求項６〜９のいずれか１項に記載の組成物の押出しにより気泡材料を製造する方法であって、
a)請求項６〜９のいずれか１項に記載の成分(A)および(B)の反応によりポリウレタンプレポリマーを製造し(一成分生成物)；
b)場合により、この一成分生成物を水分を避けて保存し；
c)押出し可能材料を形成させるためにこの生成物を加圧気体と混合し；
d)発泡が活性化された押出し材料を取得するため、或る量の押出し可能材料を押出し；そして、
e)発泡を進行させ、湿潤雰囲気下に押出し材料を架橋させる、
より成る工程を含むことを特徴とする方法。
【請求項１４】
請求項６〜９のいずれか１項に記載の組成物の押出しにより気泡材料を製造する方法であって、
a)押出し可能材料を取得するため、二成分系を形成する、別々に保存された二つの成分(A)および(B)を、水の存在下で(この水は、初めから成分(A)に添加されているか、または混合時にのみ導入される)混合し；
b)所定量の押出し可能材料を押出し；そして、
c)大気中または制御環境下で架橋を進行させる、
より成る工程を含むことを特徴とする方法。
【請求項１５】
請求項１３に記載の方法の工程d)または請求項１４に記載の方法の工程b)において、押出し可能材料が、それを受け入れようとする部分に溶着され、特にこの材料が、当該部分にシーリング、絶縁または制振シールを形成するためにストリップ、ストランドまたはリングとして溶着されることを特徴とする、請求項１３または１４に記載の方法。
【請求項１６】
請求項１３に記載の方法の工程d)または請求項１４に記載の方法の工程b)において、押出し可能材料を、ストリップ、層またはディスクとして、シリコーンまたは弗素化製品を含浸させた紙またはガラス繊維、またはプラスチックフィルムのような支持体上に溶着させ、この支持体／押出し材料のアセンブリを、押出し材料の厚みを制御するため、場合により２個のロールの間を通過させ、次いで、場合によりシーリング、絶縁または制振シールにとって望ましい形状およびサイズに切り取られた発泡した押出し材料を分離することを特徴とする、請求項１３または１４に記載の方法。
【請求項１７】
発泡が、加圧気体の注入および／または水および該イソシアナート末端基の間の化学反応によって行われ、ポリスチレン、ポリアクリロニトリルおよびスチレン／アクリロニトリルコポリマー、のうち少なくとも１種の鎖によってグラフトされたポリエステルおよびポリエーテルポリオール、ならびに、ポリスチレン、ポリアクリロニトリルおよびスチレン／アクリロニトリルコポリマー、のうち少なくとも１種が分散されているポリエステルおよびポリエーテルポリオールから選ばれる少なくとも１種のポリオール(P)が、当該気泡材料のポリマーマトリックスを形成しているポリウレタンのポリオール成分またはポリオール−ポリアミン成分の処方中に配合され、このポリオールまたはポリオール群(P)が、当該ポリオール成分の少なくとも一部、または当該ポリオール-ポリアミン成分のポリオール部分の少なくとも一部に相当する、イソシアナート末端基を有するポリウレタンプレポリマーの押出しにより得られる耐加水分解性気泡材料。
【請求項１８】
シーリング、絶縁または制振シールのためのストリップ、シート、ストランドまたはチューブの形態である、請求項１７に記載の気泡材料。
【請求項１９】
適用しようとする部分にしっかりと付着させることを特徴とする、請求項１８に記載の気泡材料。
【発明の詳細な説明】
【技術分野】
【０００１】
本発明は、気泡材料、より詳細には、発泡ポリウレタンポリマーから作られた軟質可撓性材料、特にシーリング、絶縁または制振要素を製造するために使用できる気泡材料に関するものである。
【背景技術】
【０００２】
このような材料は特に、自動車産業および種々の電子機器を製造する産業で使用できる。自動車産業におけるそれらの使用例としては、種々のドア、ドアトリム、ヘッドライト、空調ユニットなどへの取り付けを意図する発泡シールがある。
【０００３】
これらの発泡ポリウレタンシールの製造は、大気中または制御雰囲気下で架橋する事により気泡体になる適当な粘度を有する材料を、シールを装着しなければならない部分に溶着または押出しする事によって実施する。この材料の適用は、グルーブ、前部または平滑表面に実施できる。
【０００４】
発泡層は以下のごとく製造する事もできる。適当な粘度を有する材料を、シリコーンまたは弗素化製品などを含浸させた紙もしくはガラス繊維、またはプラスチックフィルムのような媒体上にシートとして押出すことにより溶着させ、次に、シートの厚さを調整し生成物を発泡および架橋させた後、この層を剥離除去し、次いで所望のシール寸法に切断する。或いは、この気泡体を、完成された気泡製品の重要部分を形成する非ノンスティック基質、例えばポリエステルフィルム上に積層する。
【０００５】
溶着される材料は、前もって製造しておき、使用するまで不活性雰囲気中に保存できる安定な形態とする事ができる。このような系は「一成分」系と呼ばれる。或いは、溶着される材料は、互いに別々に保存されている成分から製造され、適用直前に、計量および混合機器を用いて適当な量で混合される。この系は「二成分」系と呼ばれる。
【０００６】
これらの技術のより詳細な説明については、本出願企業の欧州特許0930323B1を参照できる。
【発明の概要】
【発明が解決しようとする課題】
【０００７】
これらの発泡材料は、特に湿潤環境におけるそれらの機械的特性、温度挙動および耐老化性が自動車製造業者によって確立された標準に適合する事を証明する試験に合格しなければならない。これらの標準は次第に厳格になりつつある。
【０００８】
発泡ポリウレタンシールは、水分に長時間接触すると加水分解する危険性がある。自動車製造業者は、耐加水分解性を評価できる加圧オートクレーブ中での厳格な老化試験を開発した。本出願企業の知る限りにおいて、現在市場にある発泡ポリウレタンシールは、最新の自動車製造業の要件に適合する結果を与えていない。
【０００９】
このような発泡材料の改善を求めて本出願企業は、ポリマーマトリックスの処方に配合するための特別なファミリーのポリオールの使用が所望結果の達成を可能にする事を発見した。本発明の対象となるのはこの使用である。
【課題を解決するための手段】
【００１０】
故に、本発明の一つの対象は、第一に、耐加水分解性軟質気泡材料のポリマーマトリックスを形成するポリウレタンの、ポリオール成分またはポリオール−ポリアミン成分を形成するために用いる、
ポリスチレン、ポリアクリロニトリルおよびスチレン／アクリロニトリルコポリマーのうち少なくとも１種の鎖によってグラフトされたポリエステルおよびポリエーテルポリオール、ならびに、
ポリスチレン、ポリアクリロニトリルおよびスチレン／アクリロニトリルコポリマーのうち少なくとも１種が分散されているポリエステルおよびポリエーテルポリオール
から選ばれる、前記ポリオール成分の少なくとも一部もしくは前記ポリオール−ポリアミン成分のポリオール部分の少なくとも一部を構成する、少なくとも１種のポリオール(P)の使用である。
【発明を実施するための形態】
【００１１】
「スチレン／アクリロニトリルコポリマー」という語は、ランダムコポリマー、ブロックコポリマーおよびこれらの組み合わせを意味するものと理解する。
【００１２】
本発明に係るポリオール群(P)は特に、その主鎖に、スチレンおよびアクリロニトリル、のうち少なくとも１種から誘導されるセグメントがグラフトされている、ポリエーテルおよびポリエステルポリオールである。このポリエーテルおよびポリエステルポリオールの主鎖は、例えばポリ(エチレンオキシド)、ポリ(プロピレンオキシド)またはポリ(プロピレンオキシド-エチレンオキシド)である。
【００１３】
グラフトPO/PEポリエーテルポリオールでは、そのバックボーンは、エチレンオキシド単位およびプロピレンオキシド単位を組み込んだコポリマー(このようなコポリマーは、場合により、エチレンオキシドオリゴマーがプロピレンオキシドオリゴマーに結合しているブロックコポリマーであってよい)；ランダムコポリマー(エチレンオキシドサブユニットおよびプロピレンオキシドサブユニットがランダムに分布している)；またはブロックポリマーおよびランダムポリマーの組み合わせであるポリマーである。
【００１４】
グラフトポリエーテルポリオールの例は米国特許US-A-4670477に見いだす事ができ、その中では、それらは修飾されたポリエーテルポリオールとして記載されている。ポリスチレンまたはポリアクリロニトリルのうち少なくとも一方が分散されているポリ(エチレンオキシド／プロピレンオキシド)エーテルポリオールもまた記載されている。
【００１５】
グラフトポリオールは幾つかの企業から市販されている。Bayer社製の「ポリマーポリオール」と呼ばれるポリオール、BASF社製の「グラフトポリオール」と呼ばれるポリオール、およびDow社製の「コポリマーポリオール」と呼ばれるポリオールがある。
【００１６】
ポリオールまたはポリオール群(P)は、ポリウレタンプレポリマーのポリオール成分またはポリオール-ポリアミン成分の少なくとも5%(重量)、特に10%(重量)に相当するのが好都合である。
【００１７】
気泡材料は、シーリング、絶縁または制振のためのシールまたはシールの一部のための、ストリップ、シート、ストランドまたはチューブの形態とする事ができる。
【００１８】
本発明の別の対象は、
(A)少なくとも２に等しい官能基を有する少なくとも１種のポリオールから形成されたポリオール成分、または、少なくとも２に等しい官能価を有する少なくとも１種のポリオールおよび少なくとも２に等しい官能価を有する少なくとも１種のポリアミンから形成されたポリオール-ポリアミン成分［ここで、該ポリオール成分の少なくとも一部、または該ポリオール-ポリアミン成分のポリオール部分の少なくとも一部は、ポリスチレン、ポリアクリロニトリルおよびスチレン／アクリロニトリルコポリマー、のうち少なくとも一つの鎖によってグラフトされたポリエステルおよびポリエーテルポリオール、ならびに、ポリエステルおよびポリエーテルポリオール［ここに、ポリスチレン、ポリアクリロニトリルおよびスチレン／アクリロニトリルコポリマー、のうち少なくとも１種が分散されている］から選ばれる、少なくとも１種のポリオール(P)によって形成されている］；および、
(B)ポリイソシアナート成分、
を含み、成分(A)および(B)の量が特に、該成分(A)および(B)が、少なくとも２、特に約２〜５、好ましくは２〜3.5のＮＣＯ／(ＯＨ＋ＮＨ2)モル比で反応できるように選択される事を特徴とする、耐加水分解性軟質気泡材料のポリウレタンポリマーマトリックスの形成を目的とする組成物である。
【００１９】
ポリオール群(P)以外のポリオールまたはポリオール群および成分(A)の処方に配合できるポリアミンは、ポリエステル；ポリカプロラクトン；ポリエーテル；ポリオレフィン、特にヒドロキシル化ＥＶＡコポリマー；飽和または不飽和ポリブタジエン；ポリイソプレン；およびポリジメチルシロキサン、例えば、
脂肪族および／または芳香族ポリエステルタイプ、好ましくはほぼ脂肪族、特に脂肪族グリコール、場合によりジエチレングリコールから誘導される、ならびに脂肪族および／または芳香族酸から誘導されるもの；または、
ポリエーテルタイプのもの、特にポリエチレンオキシドおよび／またはポリプロピレンオキシドまたはポリテトラヒドロフラン、
の主鎖をそれぞれ有するポリオールおよびポリアミンから選択できる。
【００２０】
ポリオールまたはポリオール-ポリアミン成分は、10000g/mol前後またはこれ以下、好ましくは約500〜4000g/mol、特に1500〜3500g/molの分子量を有するオリゴマーであるのが好都合である。
【００２１】
その官能価は、好ましくは上限値として約２であり、そして特に1500〜3500g/molである。
【００２２】
成分(B)は、単純分子、特に少なくとも２個のイソシアナート官能基を有する芳香族分子、そしてさらに、オリゴマー(特に上記の範囲から選択できる分子量を有する)、プレポリマーの形態に修飾された上記イソシアナート、およびイソシアナートプレポリマーから選択でき、少なくとも２に等しい官能価を有するこれらのオリゴマーおよびプレポリマーはイソシアナート末端基を有する。
【００２３】
成分(B)を形成するイソシアナートまたはイソシアナート群は、したがって、パラフェニレンジイソシアナート、トランス-1,4-シクロヘキサンジイソシアナート、3-イソシアナートメチル-3,3,5-トリメチルシクロヘキシルイソシアナート、1,5-ナフタレンジイソシアナート、メチレンビス(4-フェニルイソシアナート)(ピュアMDI)、クルードMDI、トルエン2,4-ジイソシアナート(2,4-TDI)、トルエン2,6-ジイソシアナート(2,6-TDI)、およびそれらの混合物、例えば、80%の2,4異性体を含む80/20 TDIまたは65/35 TDI、そしてさらに粗製TDI(未精製80/20 TDI)から選択できる。
【００２４】
これらの化合物の中でも、粗製またはピュアMDIまたはこの二者の混合物が最も好ましい。
【００２５】
イソシアナート化合物については、官能価は好ましくは上限値として約２、特に約２〜2.8である。
【００２６】
本発明に係る組成物は、さらに、微粒子または粉体、有機または鉱物性増量剤、例えば炭酸カルシウムおよびカーボンブラック；可塑剤、着色剤、安定剤、界面活性剤、気泡調節剤および触媒、から選ばれる少なくとも１種の常套的添加剤を含む事ができ、このような添加剤または添加剤群は、通常、成分(A)と合せられている。
【００２７】
「増量剤」という語は、本明細書では一般的に、ポリマーマトリックスに可溶性でなく混和性でもないがポリマーマトリックス中に分散して最終化合物の性質または特性(機械的性質、化学的性質、色、製造コスト)の１またはそれ以上を改善できる生成物を意味するものと理解する。
【００２８】
本発明に係る組成物の第一の態様によれば、この組成物は、場合により少なくとも１種の添加剤を配合していてもよい成分(A)および(B)の反応から生成されるイソシアナート末端基を有するポリウレタンプレポリマーより成る、粘稠なペーストの形状である(一成分生成物)。
【００２９】
このような反応は当業者に周知であり、反応温度および時間は使用する成分に応じて変わる。
【００３０】
一つの変形によれば、イソシアナート末端基を有するポリウレタンプレポリマーは、トリアルコキシシリル化反応を受けて、トリアルコキシシリル末端基を有するポリウレタンプレポリマーを生成する。NCO基と反応できるトリアルコキシシランは、アミノプロピルトリメトキシシランのようなアミノプロピルトリアルコキシシラン、またはトリアルコキシメルカプトシランであってよい。
【００３１】
本発明に係る組成物の第二の態様によれば、成分(A)および(B)は、発泡剤としての水の存在下に、使用直前に混合し(二成分系)、次いでこの混合物を、適用時に、部分または支持体上に押し出して気泡材料を生成する事を意図している。
【００３２】
本発明のさらに別の対象は、上記定義による組成物の押出しによって気泡材料を製造する方法であって、
a)上に定義したような成分(A)および(B)の反応によりポリウレタンプレポリマーを製造し(一成分生成物)；
b)場合により、この一成分生成物を水分を避けて保存し；
c)この生成物を加圧気体と混合して押出し可能材料を形成させ；
d)発泡が活性化された押出し材料を取得するため、或る量の押出し可能材料を押出し；そして、
e)発泡を進行させ、湿潤雰囲気下に押出し材料を架橋させる、
より成る工程を含むことを特徴とする方法である。
【００３３】
加圧気体は好ましくは窒素とする事ができるが、この目的に合う事が知られている他の気体、即ち空気、二酸化炭素、n-ペンタン等でもよい。
【００３４】
湿潤雰囲気下での架橋処理は、当業者に周知の条件下で、例えば室温〜80℃の温度範囲において、約40〜100%の相対湿度を有する雰囲気下で実施できる。
【００３５】
本発明はさらに、上に定義したような組成物の押出しによる、気泡材料の製造方法に関するものであり、その方法は、
a)押出し可能材料を取得するため、二成分系を形成する、別々に保存された二つの成分(A)および(B)を、水の存在下で(この水は、初めから成分(A)に添加されているか、または混合時にのみ導入される)混合し；
b)所定量の押出し可能材料を押出し；そして、
c)大気中または制御環境下で架橋を進行させる、
より成る工程を含むことを特徴とする。
【００３６】
第一の上記方法の工程d)または第二の上記方法の工程b)において、押出し可能材料は、それを受け入れようとする部分に溶着し、特にこの材料は、当該部分にシーリング、絶縁または制振シールを形成するためにバンドまたはストランドまたはリングとして溶着できる。
【００３７】
該部分の表面のネガティブインプリントを担持するノンスティック表面を有する金型中に押出しを行い、その後この表面に移動させる事もまた考えられる。
【００３８】
第一の上記方法の工程d)または第二の上記方法の工程b)においては、押出し可能材料をバンド、層またはディスクとして、シリコーン、弗素化製品などを含浸させた紙もしくはガラス繊維、またはプラスチックフィルムのような支持体上に溶着させ、この支持体／押出し材料のアセンブリを、押出し材料の厚みを制御するため、場合により2個のロールの間を通過させ、次いで、場合によりシーリング、絶縁または制振シールにとって望ましい形状およびサイズに切り取られた発泡した押出し材料を分離する事もできる。
【００３９】
「押出し」という語は、本明細書では、広い意味において、流体または粘稠な状態にある材料を適用開口部またはノズルに移動させる技術を意味するものと理解する。この用語は、本発明を、当該材料の形状を一致させる技術に限定するものではなく、材料は、開口部を出る際にノズル出口とは実質的に異なる寸法を自由にとる。
【００４０】
最後に本発明は、イソシアナート末端基を有するポリウレタンプレポリマーの押出しにより得られる耐加水分解性気泡材料に関するものでもあり、ここで、発泡は、加圧気体の注入および／または水および該イソシアナート末端基の間の化学反応によって行われ、少なくとも１種のポリオール(P)は、ポリスチレン、ポリアクリロニトリルおよびスチレン／アクリロニトリルコポリマー、のうち少なくとも１種の鎖によってグラフトされたポリエステルおよびポリエーテルポリオール、ならびに、ポリスチレン、ポリアクリロニトリルおよびスチレン／アクリロニトリルコポリマー、のうち少なくとも１種が分散されているポリエステルおよびポリエーテルポリオールから選ばれ、当該気泡材料のポリマーマトリックスを形成しているポリウレタンのポリオール成分またはポリオール-ポリアミン成分の処方中に配合され、このポリオールまたはポリオール群(P)は、当該ポリオール成分の少なくとも一部、または当該ポリオール-ポリアミン成分のポリオール部分の少なくとも一部に相当する。
【００４１】
この気泡材料は、シーリング、絶縁または制振シールのためのストリップ、シート、ストランドまたはチューブの形態であるのが好都合である。
【００４２】
シーリングを確実とするため、それは、適用しようとする部分にしっかりと付着させてあり、その後、そのシールを圧迫するのに好適な何らかの機械的手段により、裏部分がその部分／シールアセンブリに固定されるようになる。
【００４３】
以下の実施例に本発明を説明するが、その範囲を限定するものではない。これらの実施例においてパーセンテージは、それに反する旨の指摘がない限り、重量で表現する。
【実施例】
【００４４】
実施例１
ポリウレタンプレポリマーの製造
スチレン／アクリロニトリルコポリマーによりグラフトされたポリエーテルをメチレンビス(4-フェニルイソシアナート)(MDI)と反応させる事により、ポリウレタンプレポリマーを製造した。このグラフトポリエーテルは、BASF社によりLUPRANOL類として販売されているものであり；19.8前後のOH数である事を特徴としている(製品1gあたりのKOHのmgで表現)。使用されるMDIは、官能性2およびイソシアナートNCO基含有率33.5%(製品1gあたりのNCO相当物のwt%)を有するピュアMDIと、官能性2.7およびイソシアナートNCO基含有率31.5%(製品1gあたりのNCO相当物のwt%)を有するクルードMDIの混合物であった。クルードMDIは、イソシアナート総重量の24%(重量)に相当していた。
【００４５】
LUPRANOL 50kgを乾燥空気で表面をフラッシングしつつ混合機に入れ、約95℃の温度に加熱した。
【００４６】
次に、ピュアMDI 5.8kgおよびクルードMDI 1.8kgを加えて初期のNCO/OHモル比を3.4とし、中等度の撹拌で混合物をホモジナイズした。
【００４７】
理論的NCOパーセンテージ含有率に到達したならば、生成物の0.275%量のアミン型触媒、カーボンブラック0.4%、およびシリコーン界面活性剤0.25%を加えた。ホモジナイズした後、この生成物を乾燥雰囲気下で速やかに包装した。
【００４８】
気泡材料の製造
上で製造した一成分生成物を、
- 生成物の貯蔵品および押出し温度までこの生成物を加熱する手段；
- 粘稠な生成物のためのデリバリー管および加圧窒素のためのデリバリー管を取り付けた混合装置；および、
- 押出しノズルを備えた押出し可能材料のためのデリバリー管、
を含むEP-A-0654297に開示された型の発泡機中、加圧窒素の存在下で押し出した。
【００４９】
混合装置のチェンバー内の温度および圧力の影響下で、窒素は一成分生成物に溶解した。押出しノズルの出口においてこの材料は大気圧に暴露され、この圧力低下が、ポリマーを膨張させる気泡の生成と共に窒素の放出をもたらした。
【００５０】
直径6mm前後の押出しストランドを形成させるよう押出し条件を適合させた。ノズルを35℃に加熱し、押出しチャネルを出る際に材料の粘度が所望の値を維持するようにした。
【００５１】
押出し操作の後、押し出されたストランドを、２種類の条件下の湿潤雰囲気中で架橋させる工程を実施した：室温および相対湿度約50ないし60%、或いは高温雰囲気、例えば適当なチェンバー中、55℃ないし60℃且つ85%ないし95%の相対湿度。
【００５２】
伸びの測定
得られた気泡材料の伸びを測定し、次いで加水分解後に測定した(ISO 2440標準の条件下に、水分飽和雰囲気中120℃のオートクレーブで15時間)。
【００５３】
DIN 53571標準に従い、引っ張り速度300mm/分およびジョー間隙100mmで、直径6mmのロッド上で伸びを測定した。
【００５４】
本発明の実施例２〜４
グラフトポリオールの代わりに、この同じグラフトポリオールをエチレンオキシド／プロピレンオキシド混合物に基づくポリエーテルとのブレンドとして使用する以外は実施例1の方法に従った(同じNCO/OHモル比)。エチレンオキシド／プロピレンオキシド混合物に基づくポリエーテルは、BASF社により商品名LUPRANOLとして販売されているものであり、28前後のOH数を特徴としている(製品1gあたりのKOHのmgで表現)。
【００５５】
実施例２〜４は、これら２つの成分の相対比で区別された。これらの成分の量(kg)を以下の表に示す。
【表１】
2014088577.tif 000002
【００５６】
比較実施例
ポリオール相がエチレンオキシド／プロピレンオキシド混合物に基づくポリエーテルのみで構成されていた事以外は実施例1ないし4の方法に従った。
【００５７】
伸びの数値の変化による気泡材料の加水分解の評価
気泡材料の加水分解は、ポリウレタンマトリックスの鎖を破壊し、それがこの材料の伸びの増大を導く。換言すると、材料の分解が少ないほど伸びの変化も小さい。
【００５８】
下の表は、本発明の実施例の各々について、比較実施例に記載の気泡材料について得られた伸びの変化に関して標準化された伸びのパーセンテージ変化を示す。
この表はさらに、同じ時間を経た後のシールの高さ縮みまたは高さの減少(%)をも示す。
【００５９】
【表２】
2014088577.tif 000003
【００６０】
この表は、スチレン／アクリロニトリルコポリマーによりグラフトされたポリエーテルの存在が、ポリエーテル鎖の分解を著しく減少させている事を明確に示している。
【手続補正書】
【提出日】平成26年2月14日(2014.2.14)
【手続補正１】
【補正対象書類名】特許請求の範囲
【補正対象項目名】全文
【補正方法】変更
【補正の内容】
【特許請求の範囲】
【請求項１】
イソシアナート末端基を有するポリウレタンプレポリマーを押出すこと、および
加圧気体の注入および水と該イソシアナート末端基の間の化学反応の少なくとも一方により発泡させること
を含む方法により得られる耐加水分解性気泡材料であって、
前記ポリウレタンプレポリマーのポリオール成分またはポリオール−ポリアミン成分が、ポリスチレン、ポリアクリロニトリルおよびスチレン／アクリロニトリルコポリマーからなる群のうち少なくとも１種の鎖によってグラフトされたポリエステルおよびポリエーテルポリオール、ならびに、ポリスチレン、ポリアクリロニトリルおよびスチレン／アクリロニトリルコポリマー、のうち少なくとも１種が分散されているポリエステルおよびポリエーテルポリオールからなる群より選ばれる少なくとも１種のポリオール(P)からなる群より選ばれる少なくとも１種を含み、
前記ポリウレタンプレポリマーのＮＣＯ／（ＯＨ＋ＮＨ2)モル比が２〜５の範囲内である耐加水分解性気泡材料。
【請求項２】
シーリング、絶縁または制振シールのためのストリップ、シート、ストランドまたはチューブの形態である、請求項１に記載の耐加水分解性気泡材料。
【請求項３】
適用しようとする部分にしっかりと付着させることを特徴とする、請求項１に記載の耐加水分解性気泡材料。
【外国語明細書】
2014088577000001.pdf